(57)【要約】【課題】【解決手段】本発明は、低温硬化により高強度、耐摩耗性、バリアー性に優れた保護膜を形成することができる組成物、それによって製造される保護膜、それを含む基材、およびそれを含む部品または素子に関し、前記組成物はａ）有機シロキサン重合体、ｂ）光塩基発生剤（ｐｈｏｔｏｂａｓｅ  ｇｅｎｅｒａｔｏｒ）、およびｃ）有機溶媒を含む。【選択図】図１
2010503761.tif 000002
【特許請求の範囲】
【請求項１】
ａ）有機シロキサン重合体と；
ｂ）光塩基発生剤（ｐｈｏｔｏｂａｓｅ  ｇｅｎｅｒａｔｏｒ）；および
ｃ）有機溶媒
を含む保護膜形成用組成物。
【請求項２】
前記保護膜形成用組成物は、プラスチック基板の保護膜形成用であることを特徴とする、請求項１に記載の保護膜形成用組成物。
【請求項３】
前記ａ）有機シロキサン重合体は、下記化学式１または化学式２で示されるシラン化合物から重合されることを特徴とする、請求項１に記載の保護膜形成用組成物：
【化３】
2010503761.tif 000008
前記化学式１において、
Ｒ1は、各々独立に、水素；フッ素；アリール；ビニル；アリル；フッ素で置換もしくは非置換の直鎖もしくは分枝鎖状の炭素数１〜２０のアルキルであり、
Ｒ2は、各々独立に、直鎖もしくは分枝鎖状の炭素数１〜４のアルコキシ、アセトキシ、または塩素を含む加水分解性官能基であり、
ｐは０〜２の整数であり、
【化４】
2010503761.tif 000009
前記化学式２において、
Ｒ3およびＲ5は、各々独立に、水素；フッ素；アリール；ビニル；アリル；フッ素で置換もしくは非置換の直鎖もしくは分枝鎖状の炭素数１〜２０のアルキルであり、
Ｒ4およびＲ6は、各々独立に、直鎖もしくは分枝鎖状の炭素数１〜４のアルコキシ、アセトキシ、または塩素を含む加水分解性官能基であり、
Ｍは炭素数１〜６のアルキレンまたはアリーレンであり、
ｑおよびｒは各々独立に０〜２の整数である。
【請求項４】
前記ａ）有機シロキサン重合体は、前記化学式１および化学式２で示される化合物からなる群から選択される１種以上のモノマー；前記モノマーから製造されるダイマー；および前記モノマー、ダイマー、またはこれらの混合物から製造されるオリゴマーからなる群から選択される１種以上のシラン化合物から重合されることを特徴とする、請求項１に記載の保護膜形成用組成物。
【請求項５】
前記ｃ）有機溶媒は、脂肪族炭化水素系溶媒、芳香族炭化水素系溶媒、アルコール系溶媒、ケトン系溶媒、エーテル系溶媒、エステル系溶媒およびアミド系溶媒からなる群から選択される１種以上であることを特徴とする、請求項１に記載の保護膜形成用組成物。
【請求項６】
前記ｂ）光塩基発生剤は、２−ニトロベンジルカルバメート、スルホンアミド、ｏ−アシルオキシムおよびニフェジピン類からなる群から選択される１種以上であることを特徴とする、請求項１に記載の保護膜形成用組成物。
【請求項７】
前記ｂ）光塩基発生剤は、ニトロベンジルシクロヘキシルカルバメート、３，５−ジメトキシベンジルシクロヘキシルカルバメート、３−ニトロフェニルシクロヘキシルカルバメート、ベンジルシクロヘキシルカルバメート、［［（２−ニトロベンジル）オキシ］カルボニル］オクチルアミン、［［（２−ニトロベンジル）オキシ］カルボニル］シクロヘキシルアミン、［［（２−ニトロベンジル）オキシ］カルボニル］ピペラジン、ビス［［（２−ニトロベンジル）オキシ］カルボニル］ヘキサン−１，６−ジアミン、［［（２，６−ジニトロベンジル）オキシ］カルボニル］シクロヘキシルアミン、ビス［［（２，６−ジニトロベンジル）オキシ］カルボニル］ヘキサン−１，６−ジアミン、Ｎ−［［（２−ニトロフェニル）−１−メチルメトキシ］カルボニル］シクロヘキシルアミン、Ｎ−［［（２−ニトロフェニル）−１−メチルメトキシ］カルボニル］−オクタデシルアミン、ビス［［（α−メチル−２−ニトロベンジル）オキシ］カルボニル］ヘキサン、１，６−ジアミン、Ｎ−［［（２，６，−ジニトロフェニル）−１−メチルメトキシ］カルボニル］シクロヘキシルアミン、Ｎ−［［（２−ニトロフェニル）−１−（２’−ニトロフェニル）メトキシ］カルボニル］シクロヘキシルアミン、Ｎ−［［（２，６−ジニトロフェニル）−１−（２’，６’−ジニトロフェニル）メトキシ］カルボニル］シクロヘキシルアミン、Ｎ−シクロヘキシル−４−メチルフェニルスルホンアミド、Ｎ−シクロヘキシル−２−ナフチルスルホンアミド、ｏ−フェニルアセチル−２−アセトナフトンオキシム、およびＮ−メチルニフェジピンからなる群から選択される１種以上であることを特徴とする、請求項１に記載の保護膜形成用組成物。
【請求項８】
前記ｂ）光塩基発生剤の含量は、有機シロキサン固形分総重量に対し０．１〜１５重量％であることを特徴とする、請求項１に記載の保護膜形成用組成物。
【請求項９】
前記ｂ）光塩基発生剤の含量は、有機シロキサン固形分総重量に対し１〜１０重量％であることを特徴とする、請求項１に記載の保護膜形成用組成物。
【請求項１０】
前記保護膜形成用組成物は、シリカ粒子、低屈折率粒子、高屈折率粒子、帯電防止付与剤、シランカップリング剤、着色剤およびレベリング剤からなる群から選択される１つ以上の化合物を含むことを特徴とする、請求項１に記載の保護膜形成用組成物。
【請求項１１】
ａ）基材上に請求項１〜１０のいずれかに記載の前記保護膜形成用組成物をコーティングするステップ；および
ｂ）前記組成物を乾燥、露光および熱処理するステップ
を含む保護膜の製造方法。
【請求項１２】
前記ａ）ステップの基材は、プラスチック基板、ガラス基板、金属基板、シリコンウェハーおよびＳｉＯ2ウェハーからなる群から選択されることを特徴とする、請求項１１に記載の保護膜の製造方法。
【請求項１３】
前記ｂ）ステップの乾燥は０〜１００℃の温度で行うことを特徴とする、請求項１１に記載の保護膜の製造方法。
【請求項１４】
前記ｂ）ステップの露光は、波長が２５０〜４５０ｎｍである光を発散する水銀蒸気アーク、炭素アークまたはキセノンアークを光源として使って行うことを特徴とする、請求項１１に記載の保護膜の製造方法。
【請求項１５】
前記ｂ）ステップの熱処理は０〜２５０℃の温度で行うことを特徴とする、請求項１１に記載の保護膜の製造方法。
【請求項１６】
前記ｂ）ステップの熱処理は０〜１００℃の温度で行うことを特徴とする、請求項１１に記載の保護膜の製造方法。
【請求項１７】
前記ａ）ステップの保護膜形成用組成物の固形分の濃度は２〜６０重量％であることを特徴とする、請求項１１に記載の保護膜の製造方法。
【請求項１８】
請求項１〜１０のうちのいずれか１項による保護膜形成用組成物から製造された保護膜。
【請求項１９】
前記保護膜の厚さは０．０５〜２μｍであることを特徴とする、請求項１８に記載の保護膜。
【請求項２０】
請求項１８の保護膜を含む基材。
【請求項２１】
前記基材は、プラスチック基板、ガラス基板、金属基板、シリコンウェハーまたはＳｉＯ2ウェハーであることを特徴とする、請求項２０に記載の基材。
【請求項２２】
請求項２０の基材を含む部品。
【請求項２３】
前記部品は光学製品であることを特徴とする、請求項２２に記載の部品。
【請求項２４】
請求項２０の基材を含む素子。
【請求項２５】
前記素子は液晶表示素子であることを特徴とする、請求項２４に記載の素子。
【発明の詳細な説明】
【技術分野】
【０００１】
本発明は低温硬化により高強度、耐摩耗性、バリアー性に優れた保護膜を形成することができる組成物、それによって製造される保護膜、それを含む基材、およびそれを含む部品または素子に関し、より詳しくは、光透過度に優れたシリコン複合物を用い、低温硬化により高強度、耐摩耗性およびバリアー性を有する保護膜を形成することができる組成物、それによって製造される保護膜、それを含む基材、およびそれを含む部品または素子に関する。
【０００２】
本出願は２００６年９月１８日に韓国特許庁に提出された韓国特許出願第１０−２００６−００９０３１１号の出願日の利益を主張し、その内容の全ては本明細書に含まれる。
【背景技術】
【０００３】
透明プラスチック素材は軽くて耐破裂性に優れた長所を有するため、光学用レンズ産業、平板ディスプレイなどにおいて既存のガラス代用品として脚光を浴びている。特に、最近の移動通信分野の発達に伴う携帯用ディスプレイ需要の増加、次世代の巻き取り式ディスプレイの実現が可視化されることにより、その関心は倍加している。しかし、大部分のプラスチック物質は軟質の表面を有しており、表面強度および耐摩耗性が悪くて引っかかれ易い短所があり、さらには、酸素を含む各種気体のバリアー特性が悪くて、主に有機素材を基にする平板ディスプレイに対する適用にはその限界を見せている。
【０００４】
このようなプラスチック素材の限界を克服するために、一般的にプラスチック物質の表面に有機、無機、あるいは有・無機複合物を被覆剤として用いて保護膜を形成して使っている。特に、最近になってはシリコン系被覆剤が卓越した光透過性、再生性などの理由で脚光を浴びている。さらに、シリコンは周辺から容易に手に入れることができる遍在性や、環境や人体に無害であるという理由で環境に優しい物質として認識され歓迎されるだけに、その他の有機高分子および金属被覆剤代用の候補物質としてより脚光を浴びている。
【０００５】
しかし、プラスチック基板をその対象にするだけに、全ての被覆塗布工程はその基板素材が許容するガラス転移温度以下の低温工程で行われなければならないという制約条件がある。したがって、今までの大部分の高強度シリコン被覆は、スパッタリング（ｓｐｕｔｔｅｒｉｎｇ）、真空蒸発法（ｖａｃｕｕｍ  ｅｖａｐｏｒａｔｉｏｎ）、イオン蒸着またはＰＥＣＶＤ（ｐｌａｓｍａ  ｅｎｈａｎｃｅｄ  ｃｈｅｍｉｃａｌ  ｖａｐｏｒ  ｄｅｐｏｓｉｔｉｏｎ）などの高価の装置を要する設備で行われた。しかし、このような物理的・化学的塗布方法は高価な基本設備に伴う利潤減少のみならず、特定厚さ以上の被覆を得るためには長時間の工程時間を要するという短所があり、生産性にもその限界を見せている。
【０００６】
それに対し、シリコン系高分子を用いた通常の液相コーティング方法、すなわちスピンコート法、浸漬法、ロールコート法、またはスプレー法などは基本設備の側面や工程時間の側面で明らかな長所を有している。しかし、このように液相で塗布したシリコン被覆は低温における硬化速度が遅く、長時間の硬化時にも十分な硬化反応が起こらないため、十分な膜の強度、耐摩耗性の機械的物性およびバリアー性などを果たすことができない。一般的にシロキサン重合体反応を促進させるためには、酸、塩基およびアンモニウム塩などが含まれたコーティング組成物を用いて反応性を向上させる方法が知られている。しかし、酸触媒、アンモニウム塩を用いる場合には十分な物性向上を得ることができず、シリコン系樹脂の縮合反応を促進させるアンモニア水、有機アミンのような塩基触媒を用いる場合にはコーティング組成物そのものの貯蔵性の低下により、実際工程の適用そのものが不可能である問題点がある。
【０００７】
従来の技術において、アンモニア水または有機アミンのような塩基性触媒を用い、低温硬化が可能で、工程上の問題がなく、基材の機械的特性、バリアー性などを向上させる具体的な方法を提示したことは今まではなかった。したがって、低温の工程条件においても基材の強度、耐摩耗性およびバリアー性などを向上させるための方法が切実に求められている。
【発明の概要】
【発明が解決しようとする課題】
【０００８】
本発明は、特定の触媒を含有することにより、前述した低温工程を行う場合にも機械的強度、耐摩耗性およびバリアー性に優れた保護膜を形成することができる組成物、それによって製造される保護膜、それを含む基材、およびそれを含む部品または素子を提供することをその目的とする。
【課題を解決するための手段】
【０００９】
前記目的を達成するために、本発明は、
ａ）有機シロキサン重合体と、
ｂ）光塩基発生剤（ｐｈｏｔｏｂａｓｅ  ｇｅｎｅｒａｔｏｒ）、および
ｃ）有機溶媒
を含む保護膜形成用組成物を提供する。
【００１０】
また、本発明は、
ａ）基材上に前記保護膜形成用組成物をコーティングするステップ；および
ｂ）前記組成物を乾燥、露光および熱処理するステップ
を含む保護膜の製造方法を提供する。
【００１１】
また、本発明は前記保護膜形成用組成物から製造された保護膜を提供する。
【００１２】
また、本発明は少なくとも一面に前記保護膜を備えた基材を提供する。
【００１３】
また、本発明は前記基材を含む部品または素子を提供する。
【発明の効果】
【００１４】
本発明の保護膜形成用組成物を用いて、特に０〜２５０℃の低温で保護膜を製造する場合、優れた機械的強度、耐摩耗性およびバリアー性の特性を有する保護膜を製造することができる。
【図面の簡単な説明】
【００１５】
【図１】本発明で製造された保護膜の温度に応じたモジュラス値を示すグラフである。
【図２】本発明で製造された保護膜の温度に応じた硬度値を示すグラフである。
【図３】本発明で製造された保護膜のＩＲ（Ｉｎｆｒａｒｅｄ  Ｓｐｅｃｔｒｏｓｃｏｐｙ）グラフである。
【発明を実施するための形態】
【００１６】
以下、本発明をより詳細に説明する。
【００１７】
本発明の保護膜形成用組成物は、ａ）有機シロキサン重合体と、ｂ）光塩基発生剤、およびｃ）有機溶媒を含む。
【００１８】
本発明に係る保護膜形成用組成物は、通常の硬化温度、例えば４００℃以上の高温では機械的物性の側面でむしろ短所が見られるが、特定温度、すなわち大部分のプラスチック基材のガラス転移温度（Ｔｇ）以下である０〜２５０℃で熱処理して機械的物性を向上させることができ、好ましくは１００〜２５０℃で熱処理を行うことができる。
【００１９】
本発明に係る保護膜形成用組成物において、前記ａ）有機シロキサン重合体はシラン化合物から重合されたものであれば特に限定されず、下記化学式１および化学式２で示される化合物を含む群から選択される１種以上のモノマー；前記モノマーから製造されるダイマー；および前記モノマー、ダイマー、またはこれらの混合物から製造されるオリゴマーを含む群から選択される１種以上のシラン化合物から重合される有機シロキサン重合体であることが好適である：
【００２０】
【化１】
2010503761.tif 000003
【００２１】
前記化学式１において、
Ｒ1は、各々独立に、水素；フッ素；アリール；ビニル；アリル；フッ素で置換もしくは非置換の直鎖もしくは分枝鎖状の炭素数１〜２０のアルキルであり、
Ｒ2は、各々独立に、直鎖もしくは分枝鎖状の炭素数１〜４のアルコキシ、アセトキシ、または塩素などの加水分解性官能基であり、
ｐは０〜２の整数であり、
【００２２】
【化２】
2010503761.tif 000004
【００２３】
前記化学式２において、
Ｒ3およびＲ5は、各々独立に、水素；フッ素；アリール；ビニル；アリル；またはフッ素で置換もしくは非置換の直鎖もしくは分枝鎖状の炭素数１〜２０のアルキルであり、
Ｒ4およびＲ6は、各々独立に、直鎖もしくは分枝鎖状の炭素数１〜４のアルコキシ、アセトキシ、または塩素などの加水分解性官能基であり、
Ｍは炭素数１〜６のアルキレンまたはアリーレンであり、
ｑおよびｒは各々独立に０〜２の整数である。
【００２４】
前記有機シロキサン重合体の重量平均分子量はポリスチレン換算分子量で５００以上であることが適当であり、５００〜１００，０００であることが好ましく、５００〜５０，０００であることがより好ましい。前記有機シロキサン重合体の重量平均分子量が５００未満である場合には保護膜のコーティング性が低下し得るし、１００，０００以上である場合には保護膜の強度が低下し得る。
【００２５】
前記有機シロキサン重合体は、前記化学式１および化学式２で示される化合物を含む群から選択される１種以上のモノマー；前記モノマーから製造されるダイマー；前記モノマー、ダイマー、またはこれらの混合物から製造されるオリゴマーを含む群から選択される１種以上のシラン化合物、触媒および水を混合し、前記シラン化合物を加水分解および縮合反応して製造することができる。
【００２６】
前記加水分解および縮合反応は必要により有機溶媒をさらに添加して進行させることができ、重合される有機シロキサン重合体の分子量調節を容易にするためには有機溶媒存在下で加水分解および縮合反応を行うことがより好ましい。
【００２７】
前記有機シロキサン重合体の製造に用いることができる有機溶媒としては前記シラン化合物の加水分解および縮合反応に大きな支障を与えないものであればいずれも用いることができ、脂肪族炭化水素系溶媒、芳香族炭化水素系溶媒、アルコール系溶媒、ケトン系溶媒、エーテル系溶媒、エステル系溶媒およびアミド系溶媒を含む群から選択される１種以上であることが好ましい。
【００２８】
前記有機溶媒の具体的な例としては、ｎ−ペンタン、ｉ−ペンタン、ｎ−ヘキサン、ｉ−ヘキサン、２，２，４−トリメチルペンタン、シクロヘキサン、およびメチルシクロヘキサンを含む群から選択される１種以上の脂肪族炭化水素系溶媒；ベンゼン、トルエン、キシレン、トリメチルベンゼン、エチルベンゼン、およびメチルエチルベンゼンを含む群から選択される１種以上の芳香族炭化水素系溶媒；メチルアルコール、エチルアルコール、ｎ−プロパノール、ｉ−プロパノール、ｎ−ブタノール、ｉ−ブタノール、ｓｅｃ−ブタノール、ｔ−ブタノール、４−メチル−２−ペンタノール、シクロヘキサノール、メチルシクロヘキサノール、およびグリセロールを含む群から選択される１種以上のアルコール系溶媒；メチルエチルケトン、メチルイソブチルケトン、ジエチルケトン、メチルｎ−プロピルケトン、メチルｎ−ブチルケトン、シクロヘキサノン、メチルシクロヘキサノン、およびアセチルアセトンを含む群から選択される１種以上のケトン系溶媒；テトラヒドロフラン、２−メチルテトラヒドロフラン、エチルエーテル、ｎ−プロピルエーテル、イソプロピルエーテル、ジグライム、ジオキシン、ジメチルジオキシン、エチレングリコールモノメチルエーテル、エチレングリコールジメチルエーテル、エチレングリコールジエチルエーテル、プロピレングリコールモノメチルエーテル、およびプロピレングリコールジメチルエーテルを含む群から選択される１種以上のエーテル系溶媒；ジエチルカーボネート、メチルアセテート、エチルアセテート、エチルラクテート、エチレングリコールモノメチルエーテルアセテート、プロピレングリコールモノメチルエーテルアセテート、およびエチレングリコールジアセテートを含む群から選択される１種以上のエステル系溶媒；およびＮ−メチルピロリドン、ホルムアミド、Ｎ−メチルホルムアミド、Ｎ−エチルホルムアミド、Ｎ，Ｎ−ジメチルアセトアミド、およびＮ，Ｎ−ジエチルアセトアミドを含む群から選択される１種以上のアミド系溶媒などが挙げられる。
【００２９】
前記シラン化合物の加水分解および縮合反応に用いられる触媒としては酸触媒または塩基触媒を用いることができ、一般的に高強度保護膜を目的として用いる場合には酸触媒で反応することが好ましい。
【００３０】
前記酸触媒の種類は特に制限されず、塩酸、硝酸、硫酸、リン酸、フッ酸、ギ酸、酢酸、プロピオン酸、ブタン酸（ｂｕｔａｎｏｉｃ  ａｃｉｄ）、ペンタン酸（ｐｅｎｔａｎｏｉｃ  ａｃｉｄ）、ヘキサン酸（ｈｅｘａｎｏｉｃ  ａｃｉｄ）、モノクロロ酢酸、ジクロロ酢酸、トリクロロ酢酸、トリフルオロ酢酸、シュウ酸、マロン酸、スルホン酸、フタル酸、フマル酸、クエン酸、マレイン酸、オレイン酸、メチルマロン酸、アジピン酸、ｐ−アミノ安息香酸、およびｐ−トルエンスルホン酸を含む群から選択される１種以上であることが好ましい。
【００３１】
また、前記塩基触媒の種類も特に制限されず、アルカリ金属化合物、アンモニア水、有機アミン、および第４級アンモニウム化合物を含む群から選択される１種以上であることが好ましい。
【００３２】
前記触媒の添加量は特に限定されず、触媒の種類およびシラン化合物の種類に応じて適切な量を選択して用いることができ、それに対する詳細説明は省略する。
【００３３】
前記触媒と共に有機シロキサン重合体の製造のために含まれる水はシラン化合物の加水分解のために添加される。前記有機シロキサン重合体の製造工程に含まれる水の量は重合に用いられるシラン化合物の加水分解性官能基１モル当たり１〜３０モルであることが好ましく、２〜２０モルであることがより好ましい。水の含量が重合に用いられるシラン化合物の加水分解性官能基１モル当たり１モル未満である場合には十分な加水分解および縮合反応が起こらず、水の含量がシラン化合物の加水分解性官能基１モル当たり３０モルを超過する場合には加水分解および縮合反応時に相分離して不均一な反応が起こり得るし、コーティング性が低下し得る。
【００３４】
前記有機シロキサン重合体の製造工程中、水を添加する方法は断続的に添加する方法と連続的に添加する方法がある。この時、前記触媒は有機溶媒中に予め混合されていてもよく、水に溶解または分散した水溶液状態で添加してもよい。
【００３５】
前記有機シロキサン重合体の加水分解および縮合反応は０〜１００℃で行うことが好ましい。
【００３６】
本発明の保護膜形成用組成物に含まれる前記ｂ）光塩基発生剤は、有機シロキサン重合体および有機溶媒と共に混合する方法によって添加することができる。
【００３７】
前記光塩基発生剤は外部から加えられた紫外線（ＵＶ）露光に塩基触媒を生成させる物質であれば特に制限されず、例えば、２−ニトロベンジルカルバメート、スルホンアミド、ｏ−アシルオキシムまたはニフェジピン類などが挙げられる。光塩基発生剤の使用量は特に制限されず、有機シロキサン固形分総重量に対し０．１〜１５重量％、好ましくは１〜１０重量％が好適である。前記光塩基発生剤の含量が０．１重量％未満である場合には保護膜の硬化向上程度が不十分であり、１５重量％を超過する場合には貯蔵性が低下し、保護膜の強度がそれ以上向上しない。
【００３８】
前記光塩基発生剤のより詳細な例としては、ニトロベンジルシクロヘキシルカルバメート、３，５−ジメトキシベンジルシクロヘキシルカルバメート、３−ニトロフェニルシクロヘキシルカルバメート、ベンジルシクロヘキシルカルバメート、［［（２−ニトロベンジル）オキシ］カルボニル］オクチルアミン、［［（２−ニトロベンジル）オキシ］カルボニル］シクロヘキシルアミン、［［（２−ニトロベンジル）オキシ］カルボニル］ピペラジン、ビス［［（２−ニトロベンジル）オキシ］カルボニル］ヘキサン−１，６−ジアミン、［［（２，６−ジニトロベンジル）オキシ］カルボニル］シクロヘキシルアミン、ビス［［（２，６−ジニトロベンジル）オキシ］カルボニル］ヘキサン−１，６−ジアミン、Ｎ−［［（２−ニトロフェニル）−１−メチルメトキシ］カルボニル］シクロヘキシルアミン、Ｎ−［［（２−ニトロフェニル）−１−メチルメトキシ］カルボニル］−オクタデシルアミン、ビス［［（α−メチル−２−ニトロベンジル）オキシ］カルボニル］ヘキサン、１，６−ジアミン、Ｎ−［［（２，６，−ジニトロフェニル）−１−メチルメトキシ］カルボニル］シクロヘキシルアミン、Ｎ−［［（２−ニトロフェニル）−１−（２’−ニトロフェニル）メトキシ］カルボニル］シクロヘキシルアミン、Ｎ−［［（２，６−ジニトロフェニル）−１−（２’，６’−ジニトロフェニル）メトキシ］カルボニル］シクロヘキシルアミン、Ｎ−シクロヘキシル−４−メチルフェニルスルホンアミド、Ｎ−シクロヘキシル−２−ナフチルスルホンアミド、ｏ−フェニルアセチル−２−アセトナフトンオキシムまたはＮ−メチルニフェジピンなどが挙げられるが、上記例に限定されるものではない。また、光塩基発生剤は単独または２種以上を混合して用いることができる。
【００３９】
本発明の保護膜形成用組成物に含まれる前記ｃ）有機溶媒の種類は特に制限されず、前記有機シロキサン重合体の製造に用いられた有機溶媒であるか、前記有機シロキサン重合体の製造後に新たに添加された有機溶媒であるか、前記有機シロキサン重合体の製造に用いられた有機溶媒と新たに添加された有機溶媒の混合溶媒であり得る。
【００４０】
前記有機溶媒の好ましい例は有機シロキサン重合体の製造に用いられた有機溶媒の例と同一であるため、以下にて詳細な説明は省略する。
【００４１】
但し、有機シロキサン重合体の製造に用いられた有機溶媒を含む場合には、保護膜形成用組成物のコーティング性を阻害する特定の有機溶媒、有機シロキサン重合体の製造工程中に生成された反応副産物および水を一定量除去することが好ましい。
【００４２】
前記保護膜形成用組成物は組成物内に目的に応じて他の構成成分を含むことができる。例えば、機械的強度をより向上させるためにシリカ粒子を含むことができ、屈折率調節のために低屈折率粒子または高屈折率無機粒子などを含むことができる。また、帯電防止機能を付与するために金属粒子または有／無機塩、導電性有機物などの添加剤などを含むことができる。また、エポキシ系、アミン系、アクリル系などのような一般シランカップリング剤、着色剤またはコーティング性向上のためのレベリング剤などをその用途に合わせて用いることもできる。
【００４３】
本発明の保護膜は有機シロキサン重合体および前記光塩基発生剤を含む保護膜形成用組成物を使用目的により選択された基材上に塗布し、乾燥、露光、および熱処理して製造することができる。
【００４４】
また、本発明は、
ａ）基材上に前記保護膜形成用組成物をコーティングするステップ；およびｂ）前記組成物を乾燥、露光および熱処理するステップを含む保護膜の製造方法を提供する。
【００４５】
本発明に係る保護膜の製造方法において、前記ａ）ステップは基材上に本発明の保護膜形成用組成物をコーティングするステップである。前記基材は特に限定されず、プラスチック基板、ガラス基板、金属基板、シリコンウェハーまたはＳｉＯ2ウェハーに塗布することができ、特に低温硬化により高強度、耐摩耗性およびバリアー性の向上が求められるプラスチック基板またはシリコンウェハーに好適である。
【００４６】
前記保護膜形成用組成物のコーティング厚さは組成物内に含まれる固形分の濃度により調節される。前記保護膜形成用組成物の固形分濃度は２〜６０重量％であることが好ましく、５〜４０重量％であることがより好ましい。
【００４７】
前記固形分の濃度が２重量％未満である場合には十分な保護膜の厚さを形成することができず、６０重量％を超過する場合にはコーティング性および貯蔵安定性が低下する。
【００４８】
前記保護膜形成用組成物を基材上にコーティングする方法は通常の液相コーティング方法を使用することができ、好ましくは、スピンコート法、浸漬法、バーコート法、ロールコート法、またはスプレー法などを使うことができる。
【００４９】
本発明に係る保護膜の製造方法において、前記ｂ）ステップは前記保護膜形成用組成物を乾燥、露光および熱処理するステップである。前記露光は保護膜形成用組成物を光硬化させ、光塩基発生剤から塩基触媒を発生させるためのものである。この時、光源としては波長が２５０〜４５０ｎｍである光を発散する水銀蒸気アーク（Ａｒｃ）、炭素アークまたはキセノン（Ｘｅ）アークなどを用いることができる。
【００５０】
前記保護膜形成用組成物の乾燥は組成物に含まれた有機溶媒の蒸発温度により０〜１００℃が好ましく、前記熱処理温度は用いた基材の熱特性により０〜２５０℃が好ましく、１００〜２５０℃がより好ましい。
【００５１】
また、本発明は前記保護膜形成用組成物から製造された保護膜を提供する。
【００５２】
前記保護膜は、機械的強度に優れ、耐摩耗性の特徴を有し、保護膜内の残留官能基が少ないため、高・低屈折率光学用レンズを含む様々な光学製品、液晶表示素子を含む各種の平板ディスプレイ用保護膜またはガスバリアー膜などの用途として用いることができる。
【００５３】
前記保護膜の厚さは用途により様々に調節できるため、特に限定されず、光透過性を要求する透明基板用として用いる時には０．０５〜２μｍの厚さを有することが好ましい。
【００５４】
本発明に係る保護膜の製造方法によって製造された保護膜は製造方法中に用いられた基材と共に用いることができるが、前記基材と保護膜を分離し、その保護膜を単独で市販したり他の基材に付着させたりして使うこともできる。
【００５５】
また、本発明は保護膜を含む基材を提供する。前述したように、この基材はその上に本発明の組成物をコーティングまたは付着して製造することができる。
【００５６】
また、本発明は前記基材を含む部品または素子を提供する。
【００５７】
前記部品または素子としては光学製品、液晶表示素子などが挙げられるが、これらだけに限定されるものではない。
【実施例】
【００５８】
以下、本発明の好ましい実施例を記載する。但し、下記実施例は本発明の好ましい一実施例に過ぎず、本発明が下記実施例によって限定されるものではない。
【００５９】
＜実施例１＞
１）保護膜形成用組成物の製造
有機溶媒であるｉ−プロパノール１３４．１ｇにテトラメトキシシラン（ＴＭＳ）１０４．２ｇを加えた後、０．０１Ｎ濃度の硝酸水溶液４４．１ｇを徐々に添加した。これを３０分間室温（２５℃）で反応させた後、８０℃までに温度を徐々に上げ、加熱、還流しながら２時間反応させた。
【００６０】
前記反応の完了後、溶液の温度を常温に下げ、１３４．１ｇのｉ−プロパノール溶媒をさらに加えた。回転蒸発器（ｒｏｔａｒｙ  ｅｖａｐｏｒａｔｏｒ）で減圧下にて硝酸と過量の水を除去し、２０重量％の有機シロキサン重合体溶液を製造した。
【００６１】
前記有機シロキサン重合体に光塩基発生剤である［［（２−ニトロベンジル）オキシ］カルボニル］オクチルアミンを重合体の固形分重量に対し５重量％添加した。
【００６２】
前記光塩基発生剤［［（２−ニトロベンジル）オキシ］カルボニル］オクチルアミンは下記のように製造した。
【００６３】
ｎ−オクチルイソシアネート１１．４ｍｌ、２−ニトロベンジルアルコール１０ｇ、および１００ｍＬのトルエンを混合して還流反応させた。２時間の反応後、蒸留水を用いて有機層を３回以上洗浄した。無水硫酸ナトリウムを用いて残存する水を除去し、濾過後、回転蒸発器（ｒｏｔａｒｙ  ｅｖａｐｏｒａｔｏｒ）で減圧下にて溶媒を全て除去し、粉末状の約１２ｇの［［（２−ニトロベンジル）オキシ］カルボニル］オクチルアミンを製造した。
【００６４】
２）保護膜の製造
前記製造された保護膜形成用組成物をシリコンウェハー上にスピンコーティングして保護膜を形成し、８０℃ホットプレート（ｈｏｔ  ｐｌａｔｅ）で１分間乾燥して溶媒を蒸発させた。
【００６５】
紫外線（ＵＶ）露光器を用いて２００ｍＪ／ｃｍ2の露光量で露光を行い、１００℃の温度で２分間熱処理した。
【００６６】
＜実施例２＞
１）保護膜形成用組成物の製造
前記実施例１と同じ方法によって保護膜形成用組成物を製造した。
【００６７】
２）保護膜の製造
前記実施例１と同じ方法によってコーティング、乾燥および紫外線（ＵＶ）露光を終えた試片を１２０℃で２分間熱処理した。
【００６８】
＜実施例３＞
１）保護膜形成用組成物の製造
前記実施例１と同じ方法によって保護膜形成用組成物を製造した。
【００６９】
２）保護膜の製造
前記実施例１と同じ方法によってコーティング、乾燥および紫外線（ＵＶ）露光を終えた試片を１４０℃で２分間熱処理した。
【００７０】
＜実施例４＞
１）保護膜形成用組成物の製造
前記実施例１と同じ方法によって保護膜形成用組成物を製造した。
【００７１】
２）保護膜の製造
前記実施例１と同じ方法によってコーティング、乾燥および紫外線（ＵＶ）露光を終えた試片を１６０℃で２分間熱処理した。
【００７２】
＜実施例５＞
１）保護膜形成用組成物の製造
前記実施例１と同じ方法によって保護膜形成用組成物を製造した。
【００７３】
２）保護膜の製造
前記実施例１と同じ方法によってコーティング、乾燥および紫外線（ＵＶ）露光を終えた試片を１８０℃で２分間熱処理した。
【００７４】
＜実施例６＞
１）保護膜形成用組成物の製造
前記実施例１と同じ方法によって保護膜形成用組成物を製造した。
【００７５】
２）保護膜の製造
前記実施例１と同じ方法によってコーティング、乾燥および紫外線（ＵＶ）露光を終えた試片を２００℃で２分間熱処理した。
【００７６】
＜実施例７＞
１）保護膜形成用組成物の製造
前記実施例１と同じ方法によって保護膜形成用組成物を製造した。
【００７７】
２）保護膜の製造
前記実施例１と同じ方法によってコーティング、乾燥および紫外線（ＵＶ）露光を終えた試片を２５０℃で２分間熱処理した。
【００７８】
＜実施例８＞
１）保護膜形成用組成物の製造
前記実施例１と同じ方法によって保護膜形成用組成物を製造した。
【００７９】
２）保護膜の製造
前記実施例１と同じ方法によってコーティング、乾燥および紫外線（ＵＶ）露光を終えた試片を４００℃で２分間熱処理した。
【００８０】
＜実施例９＞
１）保護膜形成用組成物の製造
有機溶媒であるｉ−プロパノール１４６．７ｇにメチルメトキシシラン（ＭＴＭＳ）４５．０ｇ、テトラメトキシシラン（ＴＭＳ）５０．２ｇを加えた後、０．０１Ｎ濃度の硝酸水溶液４２．６ｇを徐々に添加した。これを３０分間室温（２５℃）で反応させた後、８０℃までに温度を徐々に上げ、加熱、還流しながら一晩中反応（２４時間）させた。
【００８１】
前記反応の完了後、前記実施例１と同じ方法によって２０重量％の有機シロキサン重合体溶液を製造し、前記実施例１と同じ光塩基発生剤を重合体の固形分重量に対し５重量％添加して保護膜形成用組成物を製造した。
【００８２】
２）保護膜の製造
前記実施例１と同じ方法によってコーティング、乾燥および紫外線（ＵＶ）露光を終えた試片を１４０℃で２分間熱処理した。
【００８３】
＜実施例１０＞
１）保護膜形成用組成物の製造
有機溶媒であるｉ−プロパノール１７５．８ｇ、水２３ｇにメチルメトキシシラン（ＭＴＭＳ）２５．５ｇ、テトラメトキシシラン（ＴＭＳ）２９ｇを加えた後、アンモニア水４ｇを徐々に添加した。これを３０分間室温（２５℃）で反応させた後、８０℃までに温度を徐々に上げ、加熱、還流しながら２時間反応させた。
【００８４】
前記反応の完了後、前記実施例１と同じ方法によって２０重量％の有機シロキサン重合体溶液を製造し、前記実施例１と同じ光塩基発生剤を重合体の固形分重量に対し５重量％添加して保護膜形成用組成物を製造した。
【００８５】
２）保護膜の製造
前記実施例１と同じ方法によってコーティング、乾燥および紫外線（ＵＶ）露光を終えた試片を１４０℃で２分間熱処理した。
【００８６】
＜実施例１１＞
１）保護膜形成用組成物の製造
前記実施例１０の有機シロキサン重合体にテトラメトキシシラン（ＴＭＳ）２．９ｇを添加して常温で２時間反応させた。
【００８７】
前記反応の完了後、前記実施例１と同じ方法によって２０重量％の有機シロキサン重合体溶液を製造し、前記実施例１と同じ光塩基発生剤を重合体の固形分重量に対し５重量％添加して保護膜形成用組成物を製造した。
【００８８】
２）保護膜の製造
前記実施例１と同じ方法によってコーティング、乾燥および紫外線（ＵＶ）露光を終えた試片を１４０℃で２分間熱処理した。
【００８９】
＜実施例１２＞
１）保護膜形成用組成物の製造
日産化学のコロイダルシリカ（ｃｏｌｌｏｉｄａｌ  ｓｉｌｉｃａ）、ＭＩＢＫ−ＳＴ  ２０ｇに４−メチル−２−ペンタノール２０ｇを添加して１５重量％にし、前記実施例１と同じ光塩基発生剤を固形分に対し５重量％添加してコーティング溶液を準備した。
【００９０】
２）保護膜の製造
前記実施例１と同じ方法によってコーティング、乾燥および紫外線（ＵＶ）露光を終えた試片を１４０℃で２分間熱処理した。
【００９１】
＜実施例１３＞
１）保護膜形成用組成物の製造
前記実施例１と同じ方法によって有機シロキサン重合体を製造し、５重量％の［［（２−ニトロベンジル）オキシ］カルボニル］シクロヘキシルアミンを添加して保護膜形成用組成物を製造した。
【００９２】
前記［［（２−ニトロベンジル）オキシ］カルボニル］シクロヘキシルアミンの製造は、２−ニトロベンジルアルコール、シクロヘキシルイソシアネートおよびトルエン溶媒を用いて、前記実施例１の［［（２−ニトロベンジル）オキシ］カルボニル］オクチルアミンの製造方法と同じ方法によって行われた。
【００９３】
２）保護膜の製造
前記実施例１と同じ方法によってコーティング、乾燥および紫外線（ＵＶ）露光を終えた試片を１４０℃で２分間熱処理した。
【００９４】
＜実施例１４＞
１）保護膜形成用組成物の製造
前記実施例１の有機シロキサン重合体に光塩基発生剤［［（２−ニトロベンジル）オキシ］カルボニル］オクチルアミンを重合体の固形分に対し２０重量％添加して保護膜形成用組成物を製造した。
【００９５】
２）保護膜の製造
前記実施例３と同じ方法によって保護膜を製造した。
【００９６】
＜比較例１＞
１）保護膜形成用組成物の製造
前記実施例１の有機シロキサン重合体に光塩基発生剤を添加することなく、保護膜形成用組成物を製造した。
【００９７】
２）保護膜の製造
前記実施例１と同じ方法によって保護膜を製造した。
【００９８】
＜比較例２＞
１）保護膜形成用組成物の製造
前記実施例２の有機シロキサン重合体に光塩基発生剤を添加することなく、保護膜形成用組成物を製造した。
【００９９】
２）保護膜の製造
前記実施例２と同じ方法によって保護膜を製造した。
【０１００】
＜比較例３＞
１）保護膜形成用組成物の製造
前記実施例３の有機シロキサン重合体に光塩基発生剤を添加することなく、保護膜形成用組成物を製造した。
【０１０１】
２）保護膜の製造
前記実施例３と同じ方法によって保護膜を製造した。
【０１０２】
＜比較例４＞
１）保護膜形成用組成物の製造
前記実施例４の有機シロキサン重合体に光塩基発生剤を添加することなく、保護膜形成用組成物を製造した。
【０１０３】
２）保護膜の製造
前記実施例４と同じ方法によって保護膜を製造した。
【０１０４】
＜比較例５＞
１）保護膜形成用組成物の製造
前記実施例５の有機シロキサン重合体に光塩基発生剤を添加することなく、保護膜形成用組成物を製造した。
【０１０５】
２）保護膜の製造
前記実施例５と同じ方法によって保護膜を製造した。
【０１０６】
＜比較例６＞
１）保護膜形成用組成物の製造
前記実施例６の有機シロキサン重合体に光塩基発生剤を添加することなく、保護膜形成用組成物を製造した。
【０１０７】
２）保護膜の製造
前記実施例６と同じ方法によって保護膜を製造した。
【０１０８】
＜比較例７＞
１）保護膜形成用組成物の製造
前記実施例７の有機シロキサン重合体に光塩基発生剤を添加することなく、保護膜形成用組成物を製造した。
【０１０９】
２）保護膜の製造
前記実施例７と同じ方法によって保護膜を製造した。
【０１１０】
＜比較例８＞
１）保護膜形成用組成物の製造
前記実施例８の有機シロキサン重合体に光塩基発生剤を添加することなく、保護膜形成用組成物を製造した。
【０１１１】
２）保護膜の製造
前記実施例８と同じ方法によって保護膜を製造した。
【０１１２】
＜比較例９＞
１）保護膜形成用組成物の製造
前記実施例９の有機シロキサン重合体に光塩基発生剤を添加することなく、保護膜形成用組成物を製造した。
【０１１３】
２）保護膜の製造
前記実施例９と同じ方法によって保護膜を製造した。
【０１１４】
＜比較例１０＞
１）保護膜形成用組成物の製造
前記実施例１０の有機シロキサン重合体に光塩基発生剤を添加することなく、保護膜形成用組成物を製造した。
【０１１５】
２）保護膜の製造
前記実施例１０と同じ方法によって保護膜を製造した。
【０１１６】
＜比較例１１＞
１）保護膜形成用組成物の製造
前記実施例１１の有機シロキサン重合体に光塩基発生剤を添加することなく、保護膜形成用組成物を製造した。
【０１１７】
２）保護膜の製造
前記実施例１１と同じ方法によって保護膜を製造した。
【０１１８】
＜比較例１２＞
１）保護膜形成用組成物の製造
前記実施例１２のコーティング溶液に光塩基発生剤を添加することなく、保護膜形成用組成物を準備した。
【０１１９】
２）保護膜の製造
前記実施例１２と同じ方法によって保護膜を製造した。
【０１２０】
＜比較例１３＞
１）保護膜形成用組成物の製造
前記実施例１の有機シロキサン重合体にテトラメチルアンモニウムを固形分に対し５重量％添加して保護膜組成物を製造した。
【０１２１】
２）保護膜の製造
前記実施例３と同じ方法によって保護膜を製造しようとしたが、スピンコーティングがなされる前に溶液処理過程で全てゲル化した。
【０１２２】
＜保護膜の物性測定＞
１）機械的強度
実施例１〜１４および比較例１〜１３の方法によって製造された保護膜に対し、ナノインデンターを用いてモジュラスおよび硬度を測定した。
【０１２３】
２）内摩耗試験（Ｗｅａｒ  Ｔｅｓｔ）
前記実施例３、実施例９〜１４、比較例３、および比較例９〜１３の方法によって製造された保護膜に対し、ナノインデンターを用いて内摩耗試験を行った。
【０１２４】
前記内摩耗試験では、前記保護膜の５０×５０μｍ2の面積に対し、５０μＮの力で、ナノインデンターの探針を用いて表面をスクラッチし、最初表面との比較および磨耗した深さを測定した。
【０１２５】
前記測定結果を下記の図１、図２および表１に整理した。
【０１２６】
【表１】
2010503761.tif 000005
2010503761.tif 000006
2010503761.tif 000007
【０１２７】
前記表１の実施例１〜８および比較例１〜８の結果から分かるように、前記光塩基発生剤を含有している保護膜組成物から製造された保護膜は、これを含まない保護膜に比べて、２５０℃温度以下の低温硬化においてモジュラスおよび硬度の全てが向上した結果を示した。しかし、このような向上は温度が上がるにつれて鈍化し、２５０℃以上の熱処理温度においては比較例で製造された保護膜が実施例で製造された保護膜よりモジュラスおよび硬度の測定値がより良くなることが分かる。特に、実施例８と比較例８のように通常の有機シロキサン重合体を４００℃で熱処理した保護膜の場合は、光塩基発生剤を含まない方がより有利であった。
【０１２８】
図１は実施例１〜８および比較例１〜８によるモジュラス値を示すグラフである。
【０１２９】
図２は実施例１〜８および比較例１〜８による硬度値を示すグラフである。
【０１３０】
前記表１の実施例３と実施例９〜１２、および比較例３と比較例９〜１２の比較から分かるように、それぞれ異なる方法（酸、塩基、または塩基と酸触媒）で準備し、そしてそれぞれ異なる領域の機械的物性を示す全ての場合に対し、前記光塩基発生剤を含有している方がモジュラス、硬度、および耐摩耗性の側面で全て優れていることが明らかになった。特に、実施例１２と比較例１２のように通常の有機シリコン重合体の機械的物性向上のために添加されるシリカコロイドそのものに対しても前記光塩基発生剤の効果を確認することができる。また、シリカコロイドを含有したシロキサン組成物においても同じ傾向を示した。
【０１３１】
前記光塩基発生剤の効果は、前記表１の実施例１３の［［（２−ニトロベンジル）オキシ］カルボニル］シクロヘキシルアミン５重量％を添加した場合も、前記実施例３と比較例３の比較のように機械的物性の側面で明確な効果を示している。
【０１３２】
しかし、前記光塩基発生剤の機械的物性の側面における向上効果は実施例１４のようにその添加量が多すぎる場合には多少小さかった。
【０１３３】
合わせて、比較例１３のテトラメチルアンモニウムのような通常の塩基触媒を添加した場合には、添加と同時に縮合反応が急激に進行され、その結果、ゲル化することにより保護膜の形成さえ不可能であることが明らかになった。
【０１３４】
図３は、光塩基発生剤を含有した組成物によって製造された保護膜と含有しない各々の実施例３と比較例３のＩＲ（Ｉｎｆｒａｒｅｄ  Ｓｐｅｃｔｒｏｓｃｏｐｙ）グラフであり、光塩基発生剤を含有した組成物によって製造された保護膜の場合、Ｓｉ−ＯＨ官能基が顕著に減少し、耐湿性水分に対するバリアー性の特性が優れることが分かる。
【図１】
2010503761.tif 000010
【図２】
2010503761.tif 000011
【図３】
2010503761.tif 000012
【国際調査報告】
2010503761.tif 000013
2010503761.tif 000014